【事件の表示】
　特許第２９６７５１５号「耐久性グラビアインキ並びにそれを用いた化粧材及び転写シート」の請求項１ないし４に係る特許に対する特許異議の申立てについて、次のとおり決定する。
【結　論】
　訂正を認める。
　特許第２９６７５１５号の請求項１ないし４に係る特許を維持する。
【理　由】
　１．手続の経緯
　　特許第２９６７５１５号の請求項１〜４に係る発明の出願は平成８年８月２８日に特許出願され、平成１１年８月２０日にその特許権の設定登録がなされ、その後、半谷仁より特許異議の申立てがなされ、特許権者に審尋がされ、回答書が提出された後、取消理由通知がなされ、その指定期間内である平成１３年１１月５日に訂正請求がなされたものである。　
　
  ２．訂正の適否についての判断
（１）訂正の内容
  本件訂正請求は、訂正請求書に添付した訂正明細書のとおりに訂正することを求めるものであり、その訂正の内容は次のとおりである。
  （ア）訂正事項ａ
   特許請求の範囲第１項について
（ａ−１）「紺青またはファストスカイブルー系の青色顔料、ならびにこれら赤色顔料、黄色顔料および青色顔料の３色の混合物からなる黒色顔料からなる群から選ばれた耐候性に優れた顔料」とあるのを「および紺青の青色顔料からなる群から選ばれた耐候性に優れた顔料」と、
（ａ−２）「インダスレンブルー系の青色顔料およびアニリンブラック系の黒色顔料からなる群から選ばれた耐アルカリ性に優れた顔料」を「およびインダスレンブルー系の青色顔料からなる群から選ばれた耐アルカリ性に優れた顔料」と
（ａ−３）「前記（１）の群の青色顔料の１種以上と前記（２）の群の青色顔料の１種以上の混合系、または（１）の群の黒色顔料の１種以上と前記（２）の群の黒色顔料の１種以上の混合系、のいずれかの組合せ」を「または前記（１）の群の青色顔料の１種以上と前記（２）の群の青色顔料の１種以上の混合系、のいずれかの組合せ」と訂正する。
  （イ）訂正事項ｂ
  特許明細書の【０００５】について
（ｂ−１）「紺青またはファストスカイブルー系の青色顔料、ならびにこれら赤色顔料、黄色顔料および青色顔料の３色の混合物からなる黒色顔料からなる群から選ばれた耐候性に優れた顔料」とあるのを「および紺青の青色顔料からなる群から選ばれた耐候性に優れた顔料」と、
（ｂ−２）「インダスレンブルー系の青色顔料およびアニリンブラック系の黒色顔料からなる群から選ばれた耐アルカリ性に優れた顔料」を「およびインダスレンブルー系の青色顔料からなる群から選ばれた耐アルカリ性に優れた顔料」と
（ｂ−３）「前記（１）の群の青色顔料の１種以上と前記（２）の群の青色顔料の１種以上の混合系、または（１）の群の黒色顔料の１種以上と前記（２）の群の黒色顔料の１種以上の混合系、のいずれかの組合せ」を「または前記（１）の群の青色顔料の１種以上と前記（２）の群の青色顔料の１種以上の混合系、のいずれかの組合せ」と訂正する。
（ウ）訂正事項ｃ
  特許明細書の【０００９】について
（ｃ−１）「紺青、ファストスカイブルーの青色顔料、これら黄、赤、青の３色の混合物からなる黒色である」とあるのを「紺青の青色顔料である」と、
（ｃ−２）「インダスレンブルーの青色顔料、アニリンブラック系の黒色顔料である」とあるのを「インダスレンブルーの青色顔料である」と訂正する。
　
（２）訂正の目的の適否、新規事項の有無及び特許請求の範囲の拡張・変更の存否
　（ア）訂正事項ａは耐候性に優れた顔料として挙げられている顔料中「ファストスカイブルー系の青色顔料」と「赤色顔料、黄色顔料および青色顔料の３色の混合物からなる黒色顔」とを削除し、耐アルカリに優れた顔料として挙げられている顔料中「アニリンブラック系の黒色顔料」を削除し、また混合系のうち「（１）の群の黒色顔料の１種以上と前記（２）の群の黒色顔料の１種以上の混合系」を削除するものであり、それぞれ択一的記載の要素の一部を削除するものに該当するので、特許請求の範囲の減縮を目的とするものである。
　また、訂正事項ｂ及びｃは特許請求の範囲の訂正に伴い、特許請求の範囲の記載と発明の詳細の説明の項の記載との整合性を図るものであるから、明りょうでない記載の釈明を目的とするものである。
　そして、いずれの訂正事項も、明細書に記載した事項の範囲内の訂正であり、新規事項の追加に該当せず、実質上の特許請求の範囲を拡張又は変更するものではない。
　
（３）むすび
　以上のとおりであるから上記訂正は、特許法第１２０条の４第２項及び同条第３項において準用する特許法第１２６条第２項及び第３項の規定に適合するので、当該訂正を認める。
　３．特許異議の申立てについての判断
（１）本件発明
　前述のように、本件訂正は適法なものであるので、本件の請求項１〜４に係る発明は、上記訂正に係る訂正明細書の特許請求の範囲の請求項１〜４に記載された事項により特定される次のとおりのものである。
「【請求項１】　（１）キナクリドン、ペリレンまたはアンスラセン系の赤色顔料、イソインドリノン系の黄色顔料、および紺青の青色顔料からなる群から選ばれた耐候性に優れた顔料、（２）ポリアゾ系の赤色顔料、ポリアゾ系の黄色顔料、およびインダスレンブルー系の青色顔料からなる群から選ばれた耐アルカリ性に優れた顔料、および（３）塩化ビニル・酢酸ビニル系共重合体（ただし、無水マレイン酸あるいはエチレングリコールを共重合したものを含む）、環化ゴム、ポリエーテルポリオールとポリイソシアネートからなるポリウレタン、ニトロセルロース、エポキシ樹脂、ポリフッ化ビニルおよびポリフッ化ビニリデンからなる群から選ばれた耐候性と耐アルカリ性に優れたバインダーを含んでなり、かつ、顔料の配合が、前記（１）の群の赤色顔料のいずれか１種以上と前記（２）の群の赤色顔料のいずれか１種以上の混合系、前記（１）の群の黄色顔料の１種以上と前記（２）の群の黄色顔料の１種以上の混合系、または前記（１）の群の青色顔料の１種以上と前記（２）の群の青色顔料の１種以上の混合系、のいずれかの組合せからなることを特徴とする、耐久性グラビアインキ。
　【請求項２】　耐候性と耐アルカリ性に優れたバインダーとして、塩化ビニル・酢酸ビニル系共重合体を選び、さらにこれにエポキシ化合物系安定剤を添加してなることを特徴とする請求項１記載の耐久性グラビアインキ。
　【請求項３】　請求項１または２記載の耐久性グラビアインキから形成した化粧層を設けたことを特徴とする化粧材。
　【請求項４】　離形性を有する基材シート上に請求項１または２記載の耐久性グラビアインキから形成した絵柄転写層を設けたことを特徴とする転写シート。」
（以下、「本件の請求項１〜４に係る発明」を「本件発明１〜４」という。）
 
（２）異議申立ての理由の概要
　特許異議申立人は、証拠として甲第１号証〜甲第３号証を提出し、訂正前の本件請求項１〜４に係る発明は、その出願前頒布されたことが明らかな刊行物である甲第１号証〜甲第３号証に記載の発明に基いて当業者が容易に発明をすることができたものであるから、当該請求項１〜４に係る特許は、特許法第２９条第２項の規定に違反してされたものであり、同法１１３条第２号の規定により、取り消されるべきものである旨主張している。
  
（３）当審で通知した取消の理由
　当審における取消理由通知の内容は、訂正前の本件請求項１〜４に係る発明は、刊行物１〜３（異議申立人が提出した甲第１〜３号証と同じ）に記載の発明に基いて当業者が容易に発明をすることができたものであるから、当該請求項１〜４に係る特許は、特許法第２９条第２項の規定に違反してされたものであり、また、本件出願はその特許請求の範囲の記載が不備であるから、当該請求項１〜４に係る特許は特許法第３６条第６項に規定する要件を満たしていない出願に対してされたものであり、したがって当該請求項１〜４に係る特許は取り消されるべきであるというものである。
（４）各刊行物及びその記載内容
　刊行物１〜３には、以下のことが記載されている。
（ａ）刊行物１：特開平８−９９４５４号公報（甲第１号証）
  刊行物１には、「本発明は、表面に所望絵柄を有する化粧板、建装材等の絵付け製造において使用する転写シートに関する。」（段落【０００１】）、「本発明の第２発明は、アクリル系樹脂あるいはフッ素系樹脂を主体とするビヒクルと、縮合型多環有機顔料を含む印刷インキであって、少なくとも赤色系の縮合型多環有機顔料を含む印刷インキと、黄色系の縮合型多環有機顔料を含む印刷インキを用いて得られた印刷絵柄を有する」（段落【０００７】）、「本発明は、上記第２発明における赤色系の縮合型多環有機顔料がブロムアンザンスロンスカーレット、黄色系の縮合型多環有機顔料がイソインドリノンイエローである」（段落【０００９】）、「印刷により絵柄層１３を形成する際、・・・特に、イエローインキに使用される黄色系顔料と、マゼンタインキに使用される赤色系顔料は、耐候性が弱いことが知られている。また、各色インキに使用するそれぞれ顔料は耐候性だけでなく、耐水性、耐熱性、耐アルカリ性等の性能が優れ、しかも各色調の顔料の性能が揃っていることが必要である。」（段落【００２４】）、「本発明の転写シートは、イエロー、マゼンタ、シアンのそれぞれ印刷インキの顔料として、・・・高い耐候性能（自然光の紫外線、雨水、湿度等の気候条件に対する耐退色性・耐変色性）を有する縮合型多環有機顔料を使用することにより、絵柄層１３の耐候性能を得るようにしたものである。」（段落【００２５】）、「印刷インキとして使用されるイエロー、マゼンタ、シアンの３原色の各色インキ間の印刷画像再現における色バランスを考慮して、特に、マゼンタインキの赤色系顔料として、・・・ブロムアンザンスロンスカーレット顔料（Ｃ22Ｈ8Ｂｒ2Ｏ2）又は該顔料を主体とするマゼンタ系顔料を使用し、イエローインキの黄色系顔料として、・・・イソインドリノンイエロー顔料（Ｃ22Ｈ5Ｃｌ8Ｏ2）又は該顔料を主体とするイエロー系顔料を使用し、・・・最も色バランスの良好な結果が得られている。」（段落【００２６】）、「〈実施例２〉厚さ２５μｍのポリエチレンテレフタレートフィルム上に、グラビア印刷方式により下記フッ素系樹脂ビヒクルによる印刷インキを使用して御影石調の絵柄層を形成した・・・転写して、・・・絵柄を備えたコンクリートブロックを得た。　上記グラビア印刷に使用した印刷インキの種類
　マゼンタインキ…マゼンタ着色顔料；ブロムアンザンスロンスカーレット
　　　　　　　　　ビヒクル；フッ素系樹脂
　イエローインキ…イエロー着色顔料；イソインドリノンイエロー
　　　　　　　　　ビヒクル；フッ素系樹脂
　シアンインキ　…シアン着色顔料；フタロシアニンブルー
　　　　　　　　　ビヒクル；フッ素系樹脂」（段落【００４２】）と記載されている。
（ｂ）刊行物２：「第２７回　顔料入門講座テキスト（１９８５年）」社団法人色材協会、昭和６０年６月１８日、第２６１〜２６９頁（甲第２号証）
　刊行物２には、「４．３　諸耐性を要求されるインキ用顔料
　印刷インキは・・・印刷物の用途などにより諸耐性が顔料に要求されるために・・・その主な要求項目をあげると、耐光性・・・耐酸耐アルカリ性・・・などであり、表４の高級顔料・・・から選ばれることが多い。」（ 第２６５頁１９〜２５行）と記載され、第２６６〜２６７頁の表４に建材用グラビアインキに用いる顔料について顔料名と耐光性の値が記載されている。
（ｃ）刊行物３：「色材工学ハンドブック（社）色材協会編集」、１９８９　　　　　　　　年１１月２５日、株式会社朝倉書店、３２２〜３３１、３　　　　　　　　３５〜３９７、４０２〜４０３、９６６〜９７５、９９６　　　　　　　　〜９９９頁（甲第３号証）
　刊行物３には、縮合アゾ系顔料として不溶性ジスアゾ顔料、縮合型多環有機顔料としてイソインドリノン系、キナクリドン系、ペリレン系、スレン系の顔料が例示され、黄色、赤色、青色顔料の特性（耐光性、耐アルカリ性、印刷インキ等の用途等）が各顔料ごとに記載され、耐アルカリ性について「耐アルカリ性：１％水酸化ナトリウム水溶液に対する耐性」（第３４４頁）であると記載されている。助剤としてエポキシ系化合物（第９９９頁２３行）、グラビア印刷インキ用ビヒクルとして塩化ビニル・酢酸ビニル共重合体が記載されている（第９９８頁下から２行）。
　
（５）対比・判断
　特許法第２９条第２項について
　（ア）本件発明１について
　先ず、本件発明１の耐久性グラビアインキの技術的意義について、平成１３年１１月５日付け訂正明細書によると、本件明細書には、「顔料を選択して、耐候性だけを向上させたり、あるいは耐アルカリ性だけを向上させることは容易であるが、その両方を兼ね備えた赤色及び黄色顔料を見出すことは困難であった。例えば、キナクリドンからなる赤色顔料、イソインドリノンからなる黄色顔料は耐候性は極めて良好であるが、耐アルカリ性は不充分であった。また、ポリアゾ系の赤及び黄は耐アルカリ性はきわめて良好ではあるが、耐候性が不充分であった。」（段落【０００２】）、「青色顔料は、銅フタロシアニンブルーを、黒色はカーボンブラックを用いることにより、耐候性、耐アルカリ性ともに良好なインキを作ることはできる。しかしながら、価格、色調、耐候性、耐アルカリ性以外の要求物性から、別種類の顔料を使いたい場合に、それが不可能であるという点で青色、黒色についても、より使用可能な顔料の種類を広げたいという問題もあった。」（段落【０００３】）、「本願発明のグラビアインキは、耐候性が優れた顔料と、耐アルカリ性が優れた顔料とバインダとから構成されるものである。本願発明の思想は、耐候性と耐アルカリ性との両方がともに優れた着色インキを製造するにあたって、１つの色を２種類の顔料の混合体とし、そして第１種の顔料で耐候性、耐アルカリ性のいずれか一方を満たし、第２種の顔料でもう一方の耐性を満たすようにしたものである。」（段落【０００６】）と記載されている。
  これらの記載によれば、本件発明１には耐候性が優れた顔料と耐アルカリ性が優れた顔料との２種類の顔料を混合することにより、耐候性と耐アルカリ性との両方がともに優れた着色インキを得るという技術的課題があるものと認められる。
　そこで、各刊行物に記載された発明とを対比する。
　刊行物１には、化粧板、建装材等の絵付け製造において使用する転写シートの印刷インキの顔料について、イエローインキに使用される黄色系顔料と、マゼンタインキに使用される赤色系顔料は、耐候性が弱いことが知られ、また、各色インキに使用するそれぞれの顔料は耐候性だけでなく、耐水性、耐熱性、耐アルカリ性等の性能が優れ、しかも各色調の顔料の性能が揃っていることが必要であり、高い耐候性能を有する縮合型多環有機顔料を使用することにより印刷インキの耐候性能を得るようにしたものであることが記載されているが（【００２４】〜【００２５】参照）、刊行物１には高い耐候性能を有する縮合型多環有機顔料を使用することのみにより印刷インキにおいて耐候性と耐アルカリ性を得ることが示されているにすぎず、本件発明１の構成要件である耐候性と耐アルカリ性との両方がともに優れた高耐久性のインキを得る目的で、「耐候性が優れた顔料と耐アルカリ性が優れた顔料との２種類の顔料を混合する」ことは記載も示唆もされていない。
　刊行物２には、印刷インキ用顔料に要求される諸耐性の主な要求項目として耐光性と耐アルカリ性等が挙げられており、また表４に建材用グラビアインキに用いる顔料について顔料名と耐光性の値が記載されているにすぎず、耐候性と耐アルカリ性の両方に優れた高耐久性のインキを得る目的で、耐候性が優れた顔料と耐アルカリ性が優れた顔料との２種類の顔料を混合することは記載も示唆もされていない。
  さらに、刊行物３には各有機顔料に関する、耐光性と耐アルカリ性を含む特性が記載され、その記載によれば、縮合型多環有機顔料（イソインドリノン系、キナクリドン系、ペリレン系、スレン系）や縮合アゾ系顔料等の顔料について、耐光性と耐アルカリ性が共に優れ、印刷インキとして用いられることが示されているが、印刷インキにおいて耐候性と耐アルカリ性の両方に優れた高耐久性を得る目的で、耐候性が優れた顔料と耐アルカリ性が優れた顔料との２種類の顔料を混合することについては記載も示唆もされていない。
　そうしてみると、甲第１〜３号証のいずれにも、本件発明１の構成要件である、「耐候性が優れた顔料と耐アルカリ性が優れた顔料との２種類の顔料を混合する」点については記載も示唆もされておらず、これらの甲第１〜３号証の記載を合わせて考慮しても、この点を導き出すことはできないから、本件発明１のこの構成について、これらの甲第１〜３号証に記載された発明に基づいて、当業者が容易に想到し得るものであるとはいえない。
　そして、本件発明１はこの点により、「耐候性、耐アルカリ性に優れた顔料とバインダとからなるグラビアインキから形成した、化粧材（印刷物）は、耐久性が優れる。したがって、アルカリ性物質が滲出し、かつ耐候性が要求されるモルタルなどの外壁や床材に使用することができる」（本件訂正明細書の段落【００４０】参照）、という明細書記載の作用効果を奏するものと認められる。
　なお、特許異議申立人は、刊行物１には建材用の化粧材に用いるインキについて耐久性や耐アルカリ性が必要なこと、耐候性のよい縮合型多環有機顔料を主体とした顔料を用いることが記載され、刊行物２や刊行物３に耐光性及び耐アルカリ性のよい顔料として、イソインドリノン系、キナクリドン系、ペリレン系、スレン系の縮合型多環有機顔料、縮合アゾ系の顔料が記載されており、２種以上の顔料を混合して用いることは所望の色調を得るために通常行われている手法であるから、本件発明１の顔料を選択しこれらの顔料を組合わせて用いること、つまり刊行物１に記載の縮合型多環有機顔料を主体とした顔料を調製する際に、縮合型多環有機顔料以外の耐光性、耐アルカリ性に優れる縮合型アゾ系の顔料を併合することは容易に想到し得るものであり、得られたインキの耐光性及び耐アルカリ性がともに優れるという効果も予測し得ると主張している。
　しかし、刊行物１の「耐候性のよい縮合型多環有機顔料を主体とした顔料」には縮合型多環有機顔料にそれ以外の顔料を混合することが一応含まれるが、刊行物１には混合する顔料については特に記載がなく、その実施例においても特定の縮合型多環有機顔料を単独で用いるものしか例示されていないので、刊行物１の「耐候性のよい縮合型多環有機顔料を主体とした顔料」を調製することは、主成分の縮合型多環有機顔料に、単に、所望の色調を得る目的で他の顔料を副成分として混合することを意味するのに留まり、本件発明１のように第１種の顔料で耐候性、耐アルカリ性のいずれか一方を満たし、第２種の顔料でもう一方の耐性を満たすように、１つの色を２種類の顔料の混合体とすることを意味するものではなく、高い耐候性を有する縮合型多環有機顔料に耐アルカリ性に優れている顔料又は耐光性及び耐アルカリ性が共に優れる顔料を併用すること、さらにその顔料として縮合型アゾ系顔料を選択して併用することは導き出せない。
　そして、刊行物２及び３には縮合型多環有機顔料又は縮合型アゾ系の顔料について耐光性と耐アルカリ性が記載されているが、耐候性は降雨条件も加味された耐性であるから耐光性とは異なるものであり、耐光性と耐候性の評価結果は必ずしも一致するものではなく、耐光性が良いからといって耐候性が良いとは限らない。また、本件発明１の耐アルカリ性とは「耐アルカリ性に『優れた』ものとは、該インキを、ポリ塩化ビニルシートに印刷し、２５℃の１０％水酸化ナトリウム水溶液に、７２０時間（３０日）浸漬し乾燥する。そして、同上のグレースケールで評価して浸漬前後の色差が４以上のものを、顔料のアルカリ性が優れたものとする。」（本件訂正明細書の段落【０００８】）と記載されているのに対し、刊行物３の第３４４頁には「耐アルカリ性：１％水酸化ナトリウム水溶液に対する耐性」と記載されているので、アルカリ水溶液濃度が異なり、その評価基準が異なるものであり、刊行物３に記載の耐アルカリについての評価がそのまま本件発明１における耐アルカリ性と一致するものではない。
　そうすると、本件発明１の評価方法と必ずしも一致しない刊行物２及び３に記載された、異なる評価方法で得られたデータに基づいて、耐候性及び耐アルカリ性に優れた顔料を選択したとしても、その顔料が本件発明１におけるより厳しい環境下での評価法、基準に適合するものであるとは予測し得るものではなく、さらに選択したそれらの顔料を併用することにより耐候性及び耐アルカリ性が共に優れるインキを得るという効果も予測し得るとはいえない。してみれば、特許異議申立人のこの点の主張は採用できない。
　
　以上のとおりであるから本件発明１は、刊行物１〜３に記載された発明に基づいて当業者が容易に発明をすることができたものとはいえない。　
　
　（イ）本件発明２について
　本件発明２は本件発明１を引用して更に技術的に限定するものであるから、上記（ア）と同じ理由により、刊行物１〜３に記載の発明に基いて当業者が容易に発明をすることができたものとは認められない。
　
　（ウ）本件発明３及び４について
　本件発明３及び４は、本件発明１又は２に記載の耐久性クラビアインキから形成した、化粧層を設けた化粧材又は絵柄転写層を設けた転写シートであるから、上記（ア）および（イ）に記載と同じ理由により、刊行物１〜３に記載の発明に基いて当業者が容易に発明をすることができたものとは認められない。
　
　特許法第３６条第６項について
　当審が通知した取消理由は、本件発明１〜４について、「耐候性に優れた青色顔料として「ファストスカイブルー」、また、耐アルカリ性に優れた黒色顔料として「アニリンブラック」が挙げられているが、刊行物３に示された該顔料の耐光性又は耐アルカリ性のデータからみて、該顔料は耐候性に優れた青色顔料又は耐アルカリ性に優れた黒色顔料に相当するものであると認識できないので特許を受けようとする発明が明確でない。」というものであるが、平成１３年１１月５日付けの訂正請求により特許請求の範囲から「ファストスカイブルー」及び「アニリンブラック」は削除されたので、この点について発明が明確でないとはいえず、特許請求の範囲の記載が不備である点は解消された。
　
　４．むすび
　以上のとおりであるから、特許異議申立ての理由及び当審の取消理由並びに証拠によっては、本件発明１〜４に係る特許を取り消すことはできない。
　また、他に本件発明１〜４に係る特許を取り消すべき理由を発見しない。
　よって、結論のとおり決定する。
【異議決定日】
平成１４年１０月２５日（２００２．１０．２５）
【訂正の要旨】
訂正の要旨
　（ア）訂正事項ａ
　特許請求の範囲第１項について
（ａ−１）「紺青またはファストスカイブルー系の青色顔料、ならびにこれら赤色顔料、黄色顔料および青色顔料の３色の混合物からなる黒色顔料からなる群から選ばれた耐候性に優れた顔料」とあるのを「および紺青の青色顔料からなる群から選ばれた耐候性に優れた顔料」と、
（ａ−２）「インダスレンブルー系の青色顔料およびアニリンブラック系の黒色顔料からなる群から選ばれた耐アルカリ性に優れた顔料」を「およびインダスレンブルー系の青色顔料からなる群から選ばれた耐アルカリ性に優れた顔料」と
（ａ−３）「前記（１）の群の青色顔料の１種以上と前記（２）の群の青色顔料の１種以上の混合系、または（１）の群の黒色顔料の１種以上と前記（２）の群の黒色顔料の１種以上の混合系、のいずれかの組合せ」を「または前記（１）の群の青色顔料の１種以上と前記（２）の群の青色顔料の１種以上の混合系、のいずれかの組合せ」と訂正する
　（イ）訂正事項ｂ
　特許明細書の【０００５】について
（ｂ−１）「紺青またはファストスカイブルー系の青色顔料、ならびにこれら赤色顔料、黄色顔料および青色顔料の３色の混合物からなる黒色顔料からなる群から選ばれた耐候性に優れた顔料」とあるのを「および紺青の青色顔料からなる群から選ばれた耐候性に優れた顔料」と、
（ｂ−２）「インダスレンブルー系の青色顔料およびアニリンブラック系の黒色顔料からなる群から選ばれた耐アルカリ性に優れた顔料」を「およびインダスレンブルー系の青色顔料からなる群から選ばれた耐アルカリ性に優れた顔料」と
（ｂ−３）「前記（１）の群の青色顔料の１種以上と前記（２）の群の青色顔料の１種以上の混合系、または（１）の群の黒色顔料の１種以上と前記（２）の群の黒色顔料の１種以上の混合系、のいずれかの組合せ」を「または前記（１）の群の青色顔料の１種以上と前記（２）の群の青色顔料の１種以上の混合系、のいずれかの組合せ」と訂正する
（ウ）訂正事項ｃ
　特許明細書の【０００９】について
（ｃ−１）「紺青、ファストスカイブルーの青色顔料、これら黄、赤、青の３色の混合物からなる黒色である」とあるのを「紺青の青色顔料である」と、
（ｃ−２）「インダスレンブルーの青色顔料、アニリンブラック系の黒色顔料である」とあるのを「インダスレンブルーの青色顔料である」と訂正する
（５４）【発明の名称】
耐久性グラビアインキ並びにそれを用いた化粧材及び転写シート
（５７）【特許請求の範囲】
　【請求項１】　（１）キナクリドン、ペリレンまたはアンスラセン系の赤色顔料、イソインドリノン系の黄色顔料、
および
青の
料か
および
料か
または
系、の
　【請求項２】　耐候性と耐アルカリ性に優れたバインダーとして、塩化ビニル・酢酸ビニル系共重合体を選び、さらにこれにエポキシ化合物系安定剤を添加してなることを特徴とする請求項１記載の耐久性グラビアインキ。
　【請求項３】　請求項１または２記載の耐久性グラビアインキから形成した化粧層を設けたことを特徴とする化粧材。
　【請求項４】　離形性を有する基材シート上に請求項１または２記載の耐久性グラビアインキから形成した絵柄転写層を設けたことを特徴とする転写シート。
【発明の詳細な説明】
　【０００１】
　【発明の属する技術分野】
　本発明は、床面、壁面などの化粧材用印刷インキ及びそれを用いた化粧材、特に外装に用いて、風雨、直射日光に耐える耐候性、更にはモルタルなどアルカリ成分を溶出する面に適用できる耐アルカリ性の両性質ともに優れた耐久性（本願の明細書では、耐候性、耐薬品性などを総称して耐久性と記載する。）グラビアインキとそれを用いた化粧材、転写シートに属する。
　【０００２】
　【従来の技術】
　従来から、グラビア印刷で作成した化粧材は、その着色顔料がモノアゾ系の赤色顔料、ジスアゾ系の黄色顔料と銅フタロシアニンブルー、カーボンブラックなどを用い更にそのバインダは、ロジン誘導体、線状ポリエステルから構成されたグラビアインキで印刷した化粧が施されていた。しかしながら、これらの、材料は、銅フタロシアニンブルーとカーボンブラックとを除いて、耐光性（特に耐候性）に劣るものであった。また、通常の建材建材用インキは、黄、赤、青及び墨の各原色の混合体として用いられるため、モルタルなどアルカリ性成分を溶出する面に用いられると、赤色、黄色が褪色して青黒い色調の化粧となるばかりでなく、バインダが侵されて化粧が脱落することがあった。
　顔料を選択して、耐候性だけを向上させたり、あるいは耐アルカリ性だけを向上させることは容易であるが、その両方を兼ね備えた赤色及び黄色顔料を見出すことは困難であった。例えば、キナクリドンからなる赤色顔料、イソインドリノンからなる黄色顔料は耐候性は極めて良好であるが、耐アルカリ性は不充分であった。また、ポリアゾ系の赤及び黄は耐アルカリ性はきわめて良好ではあるが、耐候性が不充分であった。
　【０００３】
　化粧の変質を防ぐために、そのトップコート層に紫外線吸収剤を含ませて、耐光性があるアクリル系塗料を数回重ねて塗工したり、また、モルタルの面にアルカリ成分の溶出を防ぐために耐アルカリ性があるプライマー層を設けるなどの施工も行われてきた。
　しかしながら、トップコート層が耐光性があっても、着色料である顔料が、耐光性、耐アルカリ性に優れたものでないと、それが褪色して化粧全体としては青黒く変色するという問題があった。
　青色顔料は、銅フタロシアニンブルーを、黒色はカーボンブラックを用いることにより、耐候性、耐アルカリ性ともに良好なインキを作ることはできる。しかしながら、価格、色調、耐候性、耐アルカリ性以外の要求物性から、別種類の顔料を使いたい場合に、それが不可能であるという点で青色、黒色についても、より使用可能な顔料の種類を広げたいという問題もあった。
　【０００４】
　【発明が解決しようとする課題】
　本発明は、従来の数回の塗装工程を簡略にして、また顔料やバインダに耐候性と耐アルカリ性とを兼ね備えた外装及びモルタル施工用のグラビアインキや化粧用材料の提供を課題とするものである。
　【０００５】
　【課題を解決するための手段】
　上記の課題を解決する第１の発明は、（１）キナクリドン、ペリレンまたはアンスラセン系の赤色顔料、イソインドリノン系の黄色顔料、
および
青の
料か
および
料か
または
系、の
　【０００６】
　【発明の実施の形態】
　本願発明のグラビアインキは、耐候性が優れた顔料と、耐アルカリ性が優れた顔料とバインダとから構成されるものである。
　本願発明の思想は、耐候性と耐アルカリ性との両方がともに優れた着色インキを製造するにあたって、１つの色を２種類の顔料の混合体とし、そして第１種の顔料で耐候性、耐アルカリ性のいずれか一方を満たし、第２種の顔料でもう一方の耐性を満たすようにしたものである。
　【０００７】
　顔料又はバインダの耐候性が『優れた』ものとは、顔料をアクリル樹脂バインダに分散したインキをポリ塩化ビニルシートに展色したものを、カーボンアーク燈型サンシャインウエザオメーターを用いて、ブラックパネル温度６３℃、降雨時間が６０分中１２分の条件で１０００時間暴露する。そして、ＪＩＳ−Ｌ−０８０４に規定の変褪色用の５段階のグレースケールで測定して、暴露前後の色差が４以上のものを優れた顔料という。
　【０００８】
　耐アルカリ性に『優れた』ものとは、該インキを、ポリ塩化ビニルシートに印刷し、２５℃の１０％水酸化ナトリウム水溶液に、７２０時間（３０日）浸漬し乾燥する。そして、同上のグレースケールで評価して浸漬前後の色差が４以上のものを、顔料のアルカリ性が優れたものとする。
　そして、バインダについては、顔料なしのバインダのみについて同様の試験をを行い、色調の変化がＬａｂ表示系で測った色差△Ｅで１．０以下で、バインダの剥離、亀裂などのないものを、各々耐候性あるいは耐アルカリ性が優れるという。
　【０００９】
　本発明のグラビアインキを構成する具体例を列挙すると耐候性は優れるが、耐アルカリ性が不充分な顔料は、キナクリドン、ペリレン、アンスラセン系の赤色顔料、イソインドリノン系の黄色顔料、紺青、ファストスカイブルーの青色顔料である。また、耐アルカリ性は優れるが、耐候性が不充分な顔料としてはアゾ顔料の縮合体であるポリアゾ系の黄色顔料又はポリアゾ系の赤色顔料、インダスレンブルーの青色顔料である。尚、青色、黒色顔料についても同様に耐候性のみ優れた顔料、と耐アルカリのみ優れる顔料系との混合系にすることもできるが、青色、黒色については、耐候性、耐アルカリともに優れた顔料が存在するのでこれを用いることがより好ましい。このような顔料の例としては、塩素化した銅フタロシアニン系の青色やグリーン顔料、更に、黒色のカーボンブラックがある。この他、耐候性、耐アルカリ性ともに優れた顔料としては、酸化チタン、酸化鉄などの無機顔料や、炭酸カルシウム、硫酸バリウム、シリカなどの体質顔料の中から選択して所望の色調をもつグラビアインキを構成する。
　【００１０】
　本発明のグラビアインキを構成するバインダは、塩化ビニル・酢酸ビニル系共重合体（無水マレイン酸あるいはエチレングルコールを共重合したものも含む）、環化ゴム、ポリエーテル・ポリオールとポリイソシアネートとからなるポリウレタン、ニトロセルロース、エポキシ樹脂、ポリフッ化ビニル、ポリフッ化ビニリデンなどから選択できる。これらのバインダは一種のみ、あるいは二種以上を混合して用いることができる。特に塩化ビニル・酢酸ビニル共重合体には、安定剤としてエポキシ化合物系安定剤を添加することができる。
　そして、必要に応じて耐アルカリ性を配慮した可塑剤として炭化水素、ハロゲン化炭化水素、ポリエーテル、ポリグリコール、スルホンアミドなどのなかから選択して使用できる。
　【００１１】
　グラビアインキには、顔料、バインダの分解や変色を防ぐ安定剤を加えることが好ましい。例えば、紫外線吸収剤や酸化防止剤としてベンゾフェノン系、ベンゾトリアゾール系、シアノアクリレート系、ベンゾエート系、ホルムアミジン系、ヒンダードアミン系化合物やアミノ安息香酸やそのエステルを加えることもできる。
　【００１２】
　これらの、バインダや安定剤を印刷に適する溶剤に溶解してベヒクルを作成しする。溶剤は通常のグラビア印刷に使用できるものから選択できる。例えば、トルエン、キシレンなどの炭化水素、酢酸エチル、酢酸ブチル、エチレングリコールモノメチルエーテルアセテートなどのエステル、メチルエチルケトン、メチルイソブチルケトン、イソホロン、シキロヘキサノンなどのケトン、イソプロピルアルコール、エタノール、ブチルアルコールなどのアルコールやエチレングリコールモノエチルエーテルなどのエーテルから、バインダの溶解性、印刷に応じた乾燥速度などを配慮して必要に応じて二種以上混合してベヒクルを作成する。
　【００１３】
　以上のように構成した本発明のグラビアインキで印刷した化粧材は、耐候性、耐アルカリ性に優れた化粧材を提供できる。
　【００１４】
　本発明の耐久性インキが使用できる化粧材の被印刷体は、シート状、板状など各種の形態のものがあり、バインダの種類によって決定されるが、通常の化粧材の使用にも充分に耐えるものである。
　シート状のものとしては、紙又は紙に類似した繊維質シートからなる薄葉紙、クラフト紙、チタン紙、リンター紙、ビニル壁紙用裏打紙、コート紙、アート紙、板紙、石膏ボード紙、パーチメント紙、和紙などの天然パルプを用いた紙、ガラス繊維、石綿、チタン酸カリウム繊維、アルミナ繊維、シリカ繊維、炭素繊維などの無機質繊維及びポリエステル、ポリアミド、ポリビニルアルコールのアセタール化物（商品名：ビニロン）アクリロニトリルなどの有機高分子化合物の繊維からなるシートが使用できる。
　【００１５】
　また、プラスチックフィルムには、ポリエチレンテレフタレート、ポリブチレンテレフタレートなどのポリエステル、ナイロン６、ナイロン６６などのポリアミド、硬質又は軟質ポリ塩化ビニル、エチレン・酢酸ビニル共重合体ケン化物、エチレン・酢酸ビニル共重合体、エチレン・アクリル酸共重合体、エチレン・アクリル酸エステル共重合体などビニル共重合体、ポリメタアクリル酸メチルなどのアクリル樹脂、ポリカーボネート、ポリエチレン、ポリプロピレンなどのポリオレフィン、アイオノマーなどのフィルムに印刷したり、印刷したフィルムと透明フィルムとを積層したりすることができる。
　【００１６】
　板状の被印刷体としては、木材単板、木材合板、パーチクルボード、中密度繊維板（ＭＤＦ）などの木質板、及び石膏板、石膏スラグ板などの石膏系板、珪酸カルシウム板、石綿スレート板、コンクリート板、軽量発泡コンクリート（ＡＬＣ）板、ガラス繊維強化コンクリート（ＧＲＣ）板、セラミックス板、鋼板、樹脂板、繊維強化プラスチック板並びに上記の各種板を２種以上積層した複合板を使用して化粧板とすることができる。
　【００１７】
　上記の各種化粧シート、あるいは化粧板は、建築材料となる各種基材に積層して床材、壁面材などに使用できる。このとき、特に基材が軽量発泡コンクリートなどのアルカリ性の場合には本発明の化粧材がもつ耐久性が効果を奏するものである。
　この基材としては前記の板状被印刷体として列記した板などを例示できる。
　【００１８】
　上記被印刷体に本発明の耐久性インキを用いて絵柄層を形成するには、グラビア印刷、シルクスクリーン印刷、凸版を用いたフレキソ印刷、グラビア・オフセット印刷や転写印刷が挙げられる。
　本発明の転写シートは、離形性をもつ基材シートの面に、本発明の耐久性インキを用いて印刷した絵柄層を最低限の構成要素とする絵柄転写層を形成したものである。転写層としては、この他必要に応じて剥離性プライマー層、接着剤層などを設けることができる。
　【００１９】
　転写シートを構成する、離型性をもつ基材シートは、ポリエチレンテレフタレート、ポリブチレンテレフタレートなどのポリエステル、ポリエチレン、ポリプロピレン、ポリメチルペンテンなどのポリオレフィン系樹脂、ナイロン６、ナイロン６６などのポリアミド、ポリ塩化ビニルなどのビニル系樹脂などの、延伸又は未延伸フィルムや、パーチメント紙、クラフト紙、コート紙などの紙やこれらの積層フィルムがある。
　【００２０】
　離型性は、転写層と基材との間に離型層を設け、転写シートの離型性転写性を安定化することができる。
　離形層は、絵柄層を転写した後も基材シートに残るものであり、ポリオレフィン系樹脂、フッ素系樹脂、メラミン樹脂、各種ワックス、シリコン樹脂などを単体、あるいは他のバインダと混合して塗工形成するものである。このとき、例えば離型層に微粒子によるつや消し材を加えたり、あるいは所望の凹凸模様をエンボスしたりして転写画像の表面に凹凸模様を形成することもできる。
　【００２１】
　離型性をもつ基材シートと絵柄との間に剥離性プライマー層を設けることができる。剥離性プライマー層は、絵柄転写層と基材シートとの間における剥離性が色、柄により強弱がないように調整する作用をもつものである。そして、転写した絵柄層の表面物性、耐擦傷性、耐薬品性、耐汚染性を向上する効果を奏する。特に電離放射線硬化型樹脂を用いた場合はその効果が著しいものがある。
　なお、この場合の剥離は、剥離性プライマー層と離形層（あるいは基材フィルム）との界面で起こる。
　【００２２】
　電離放射線硬化型樹脂は、具体的には分中に重合性不飽和結合又はカチオン重合性官能基をもつプレポリマー、ポリマー及び／又はモノマーを適宜混合した電離放射線により硬化できる組成物が好ましく使用される。
　なお、ここでいう電離放射線とは、電磁波又は荷電粒子線のうち分子を重合あるいは架橋できるエネルギー量子をもつものを意味し、通常は紫外線、又は電子線が用いられる。
　【００２３】
　電離放射線硬化型樹脂は、具体的には、分子中に（メタ）アクリロイ基、（メタ）アクリロイオキシ基などのラジカル重合性不飽和基〔なお、（メタ）アクリ・・とは、メタアクリ・・・又はアクリ・・・を意味する。以下同様〕、エポキシ基などのカチオン重合性官能基又はチオール基を２個以上もつ単量体、プレポリマー又はポリマーを単体で用いるか数種混合して使用する。
　【００２４】
　ラジカル重合性不飽和化合物をもつプレポリマーは、例えばポリエステル（メタ）アクリレート、ウレタン（メタ）アクリレート、エポキシ（メタ）アクリレート、メラミン（メタ）アクリレート、トリアジン（メタ）アクリレートなどがある。分子量は通常２５０〜１００００であり、ラジカル重合性不飽和物をもつポリマーとしては、上記ポリマーの重合度が１００００以上のものである。
　【００２５】
　カチオン重合性官能基をもつプレポリマーとしては、ビスフェノール型エポキシ樹脂、ノボラック型エポキシ樹脂などのエポキシ系樹脂、脂肪属系ビニルエーテル、芳香属系ビニルエーテルなどのビニルエーテル系樹脂などのプレポリマーを例示できる。
　【００２６】
　ラジカル重合性不飽和基をもつ単官能単量体としては、（メタ）アクリレート化合物の単量体、メチル（メタ）アクリレート、２ーエチルヘキシル（メタ）アクリレート、フェノキシエチル（メタ）アクリレートなどを例示できる。
　【００２７】
　ラジカル重合性不飽和基をもつ多官能単量体としては、ジエチレングリコール（メタ）アクリレート、プロピレンジグリコール（メタ）アクリレート、トリメチロールプロパン（メタ）アクリレート、トリメチロールプロパンエチレンオキサイドトリ（メタ）アクリレート、ジペンタエリスルトールペンタ（メタ）アクリレート、ジペンタエリスルトールヘキサ（メタ）アクリレートなどを例示できる。
　【００２８】
　カチオン重合性官能基をもつ単量体としては、上記カチオン重合性官能基をもつプレポリマーの単量体を利用できる。チオール基をもつ単量体としては、トリメチロールプロパントリチオグリコレート、ジペンタエリスルトールテトラチオグリコレートなどを例示できる。
　【００２９】
　紫外線又は可視光線で硬化する場合は、電離放射線硬化型樹脂のなかに、光重合開始剤を添加する。ラジカル重合性不飽和基をもつ樹脂の場合の光重合開始剤は、アセトフェノン類、ベンゾフェノン類、チオキサントン類、ベンゾイン、ベンゾインメチルエーテルなどを単独又は混合して用いることができる。また、カチオン重合性官能基をもつ樹脂の場合は、光重合開始剤として芳香属ジアゾニウム塩、芳香属スルホニウム塩、芳香属ヨードニウム塩、メタロセン化合物、ベンゾインスルホン酸エステルなどを単独又は混合物として使用できる。また、これら光重合開始剤の添加量は、電離放射線硬化型樹脂１００重量部に対して０．１〜１０重量部である。
　【００３０】
　本発明の転写シートの感熱接着剤は、被転写体の種類によって決定されるものであるが、通常の耐アルカリ性をもつ熱可塑性樹脂が使用できる。例えば、エチレン・酢酸ビニル共重合体、エチレン・アクリル酸共重合体、エチレン・アクリル酸エステル共重合体、アイオノマー、塩化ビニル・酢酸ビニル系共重合体などがある。
　【００３１】
　転写シートの絵柄転写層を直接コンクリートに設けるときには、イソシアネート、二液硬化型ポリウレタン、アクリルエマルジョンなどの接着剤を被転写面に塗工し揮発成分が蒸発し、粘着状態で転写シートを積層し、接着剤が固化したのちに基材シートを剥離することができる。そして、離形性シートは、工事中化粧層を保護するために残しておくこともできる。
　【００３２】
　耐候性及び耐アルカリ性のある顔料及びバインダを用いて作成したグラビアインキについて更に詳述する。
　【００３３】
　【実施例】
（実施例１）
　下記の▲１▼〜▲４▼の組成物をボールミルで２４時間混練して本発明のグラビアインキを作成した。
　▲１▼（赤色インキ）
　　・キナクリドンレッド　　　　　　　　　　　　　　　　　　　５重量％
　　・ポリアゾ系赤色顔料　　　　　　　　　　　　　　　　　　　５重量％
　　・塩化ビニル・酢酸ビニル系共重合体　　　　　　　　　　　２０重量％
　　・エポキシ系安定剤　　　　　　　　　　　　　　　　　　　　１重量％
　　・トルエン（溶剤）　　　　　　　　　　　　　　　　　　　３５重量％
　　・メチルエチルケトン（溶剤）　　　　　　　　　　　　　　３４重量％
　▲２▼（黄色インキ）
　　・イソインドリノン　　　　　　　　　　　　　　　　　　　　８重量％
　　・ポリアゾ系黄色顔料　　　　　　　　　　　　　　　　　　　２重量％
　　・ベヒクル（赤色インキに準ずる）　　　　　　　　　　　　９０重量％
　▲３▼（青色インキ）
　　・銅フタロシアニンブルー　　　　　　　　　　　　　　　　　８重量％
　　・ベヒクル（赤色インキに準ずる）　　　　　　　　　　　　９２重量％
　▲４▼（墨色インキ）
　　・カーボンブラック　　　　　　　　　　　　　　　　　　　１０重量％
　　・ベヒクル（赤色インキに準ずる）　　　　　　　　　　　　９０重量％
　【００３４】
　（実施例２）
　実施例▲１▼〜▲４▼のインキを等重量づつ混色し、実施例２のグレーインキを作成した。
　【００３５】
　（比較例１）
　通常の顔料を用いて、実施例１と同様のベヒクルで比較例の赤色、黄色のインキを作成した。
　▲５▼（赤色インキ）
　　・Ｗａｔｃｈｕｎｇ　Ｒｅｄ（モノアゾ系顔料）　　　　　　　５重量％
　　・ベヒクル（実施例の赤色インキに準ずる）
　▲６▼（黄色インキ）
　　・ベンチジンイエロー５Ｇ（モノアゾ系顔料）　　　　　　　１０重量％
　　・ベヒクル（赤色インキに準ずる）　　　　　　　　　　　　９０重量％
　【００３６】
　（比較例２）
　比較例▲５▼、▲６▼、及び実施例▲３▼及び▲４▼のインキを等重量づつ混合した比較例２のグレーインキを作成した。
　【００３７】
　上記実施例の▲１▼、▲２▼の単色インキ及び実施例２のグレーインキ並びに比較例▲５▼、▲６▼及び比較例２のグレーインキの各インキを軟質透明ポリ塩化ビニルシートに印刷し耐久性テストの試料とした。
　各試料を、１０％水酸化ナトリウム水溶液に２５℃で７２０時間浸漬後、カーボンアーク灯型サンシャインウエザオメーターを用い、ブラックパネル温度６３℃、降雨時間が６０分中１２分の条件で１０００時間照射後の変色程度は、実施例のものは、いずれも、ＪＩＳ−Ｌ−０８０４の変色用グレースケールで測定して５段階中４であり、殆ど変らなかった。これに対して比較例▲５▼及び▲６▼のものはグレースケールで測定は１であり、著しい褪色が認められた。そして、比較例のグレーは色相の点でも青黒く変色した。
　また、別の評価法として、上記試料を５％水酸化ナトリウム水溶液に浸漬し、日中平均気温２０℃で屋外の日光に１２０時間暴露した。暴露後上記のグレースケールで測定し、暴露前後の変褪色を評価を行った結果、実施例のものは、いずれも４〜５であり、比較例のものはいずれも２〜３であった。なお、実施例及び比較例のものはともにインキの脱落は認められなかった。
　【００３８】
　【実施例】
　（実施例３）
　図１に示すように、坪量が５２．３ｇ／ｍ２の上質紙１に、離形層２としてポリプロピレンを２０μｍ溶融押出しコートした基材シート３を作成した。離型層２に塩化ゴム／アクリル系樹脂を主成分とする剥離性プライマー層４を３ｇ／ｍ２塗工し、更に実施例２で作成した耐久性インキを用いた絵柄層５とから絵柄転写層６を形成した実施例３の転写シート１０を構成した。
　【００３９】
　図２に示す厚さ２５ｍｍの多孔質コンクリート板８の表面にポリエーテル・ポリオールとヘキサメチレン・ジイオシアネートからなる２液硬化型ポリウレタンの接着剤を塗布して接着剤層７を設けて表面の凹凸・孔を封じて平滑にし、接着剤の塗布面に実施例３で作成した転写シートの絵柄転写層６側を重ねて基材シート３側からゴムローラで押圧して密着させ、そのまま４０℃の雰囲気で３日間放置し、接着剤の硬化をさせた後基材シート３のみを剥離除去して化粧コンクリート板を得た。
　該化粧コンクリート板を、実施例１と同条件でサンシャインウエザオメーターで照射した後の変褪色を、転写後のグレー色と比較した結果、上記のグレースケールでいずれも４であることが視認できた。
　【００４０】
　【発明の効果】
　耐候性、耐アルカリ性に優れた顔料とバインダとからなるグラビアインキから形成した、化粧材（印刷物）は、耐久性が優れる。したがって、アルカリ性物質が滲出し、かつ耐候性が要求されるモルタルなどの外壁や床材に使用することができる。また、このインキを用いた転写シートは、接着剤の選択によってモルタルなど多孔質コンクリート板の面に用いて充分に化粧効果を奏し、耐久性をもつものである。
【図面の簡単な説明】
　【図１】
　本発明のグラビアインキを用いた転写シートの断面概略図である。
　【図２】
　転写シートの絵柄転写層をモルタル面に設けた状態の断面概略図である。
　【符号の説明】
　　１　　基材フィルム
　　２　　離形層
　　３　　基材シート
　　４　　剥離性プライマー層
　　５　　絵柄層
　　６　　絵柄転写層
　　７　　接着剤層
　　８　　多孔質コンクリート板
　１０　　転写シート